СПОСОБ ИЗГОТОВЛЕНИЯ ОГНЕСТОЙКОГО КОМПОЗИТА И КОМПОЗИТ, ПОЛУЧЕННЫЙ ТАКИМ ОБРАЗОМ

1. Способ изготовления огнестойкого композита, при этом способ включает следующие стадии:
i) получение гранул вспененного полимера,
ii) нанесение покрытия на гранулы со стадии i) и
iii) формование гранул с нанесенным таким образом покрытием до получения упомянутого композита.
2. Способ по п.1, в котором стадию iii) проводят в прессе.
3. Способ по п.1, в котором стадию iii) проводят, используя способ литья.
4. Способ по п.1, в котором стадию ii) проводят в псевдоожиженном слое, где покрытие наносят на гранулы по способу распыления и через слой гранул продувают поток воздуха.
5. Способ по п.1, в котором стадию ii) проводят в перемешиваемом слое, где покрытие на гранулы наносят по способу распыления.
6. Способ по п.1, в котором стадию ii) проводят в смесителе, например смесителе с винтовой мешалкой, где покрытие на гранулы наносят по способу распыления.
7. Способ по п.2, в котором стадия iii) включает дополнительные стадии iv), v) и vi), в числе которых стадиями являются iv) перевод гранул с нанесенным покрытием в пресс, v) воздействие на гранулы с нанесенным покрытием, присутствующие в упомянутом прессе, водяным паром и vi) выемка композита из пресса.
8. Способ по п.1, в котором вспененный полимер выбирают из ПУ, ПЭТФ, ППП, ППЭ, вспененных поливинилариленов или их комбинации.
9. Способ по п.1, в котором покрытием является водная гелеобразующая композиция, содержащая:
(а) от 5 до 40%, предпочтительно от 10 до 25 мас.% алюмосиликата;
(b) от 0% до 10%, предпочтительно от 0,3% до 5 мас.% органической жидкости, улучшающей целостность пленки; и
балансовую часть, являющуюся водой и одним или несколькими другими необязательными ингредиентами.
10. Способ по п.9, в котором органическая жидкость имеет температуру кипения, равную, по меньшей мере, 110°С, предпочтительно, по меньшей мере, 130°С.
11. Способ по любому одному из предшествующих пп.9 и 10, в котором органическая жидкость является, по существу, не смешиваемой с водой.
12. Способ по п.9, в котором органической жидкостью является та, которая стабильна в щелочных условиях.
13. Способ по п.9, в котором органической жидкостью является та, которая характеризуется вязкостью меньшей, чем 5000 мПа·с, предпочтительно меньшей, чем 2000 мПа·с, при температуре 25°С.
14. Способ по п.9, в котором органической жидкостью является жидкость, выбираемая из полигидроксиспиртов, минеральных масел, жидких парафиновых масел, простых гликолевых эфиров, силиконовых масел и их смесей.
15. Способ по п.9, дополнительно содержащий, по меньшей мере, один металл или оксид металла, что способствует сохранению целостности пленки при нанесении на поверхность композиции в виде покрытия.
16. Способ по п.15, в котором оксидом металла является амфотерный оксид.
17. Способ по п.15, в котором оксидом металла является кислотный оксид.
18. Способ по п.15, в котором оксид металла выбирают из оксида цинка, оксида кремния, оксида алюминия, оксида бора, оксида олова, оксида галлия, оксида германия и смесей двух и более данных оксидов.
19. Способ по любому одному из пп.15-18, в котором металл или оксид металла составляют вплоть до 10%, предпочтительно вплоть до 5 мас.%, в расчете на совокупную композицию.
20. Способ по п.15, в котором металл или оксид металла имеют форму частиц.
21. Способ по п.9, в котором алюмосиликат характеризуется мольным соотношением Si:Al, находящимся в диапазоне от 3 до 30, обычно доходящим вплоть до 15, предпочтительно вплоть до 10.
22. Способ по п.9, в котором покрытием являются раствор алюмината металла и силиката металла и при необходимости одна органическая жидкость, выбираемая из группы, состоящей из полигидроксиспиртов, минеральных масел, жидких парафиновых масел, простых гликолевых эфиров, силиконовых масел и их смесей.
23. Способ по п.9, в котором покрытием является система предшественника, содержащая:
(i) воду и алюминат металла;
(ii) воду и силикат металла и при необходимости
(iii) упомянутую органическую жидкость.
3
24. Способ по п.9, в котором вспененный полимер имеет плотность 5-500 кг/м.
3
25. Способ по п.9, в котором вспененный полимер, включающий покрытие, имеет плотность 10-1000 кг/м, при расчете на высушенное покрытие.
26. Композит на основе вспененного полимера, имеющего покрытие, обладающее огнестойкими свойствами, отличающийся тем, что покрытие получают при использовании водной гелеобразующей композиции, содержащей алюмосиликатную композицию и один или несколько необязательных других ингредиентов.
27. Композит по п.26, у которого водная гелеобразующая композиция дополнительно содержит органическую жидкость, улучшающую целостность пленок.
28. Композит по п.26, у которого алюмосиликатная композиция составляет от 45 до 90 мас.% при расчете на высушенное покрытие.
29. Композит по п.28, у которого алюмосиликатная композиция составляет от 50 до 85 мас.%  при расчете на высушенное покрытие.
30. Композит по любому одному из предшествующих пп.26-29, у которого уровень влагосодержания у высушенного покрытия равен не более чем 40%, предпочтительно не более чем 35%, а более предпочтительно не более чем 20 мас.%.
31. Композит по п.30, у которого уровень влагосодержания у высушенного покрытия составляет 16 мас.%  или менее.
32. Композит по п.26, у которого покрытие дополнительно содержит, по меньшей мере, один металл или оксид металла в количестве, доходящем вплоть до 16%, предпочтительно вплоть до 8 мас.%  при расчете на высушенное покрытие.
33. Композит по п.27, у которого органическая жидкость составляет вплоть до 16 мас.% при расчете на высушенное покрытие.
34. Композит по п.26, у которого алюмосиликат характеризуется мольным соотношением Si:Al, находящимся в диапазоне от 3 до 30, обычно доходящим вплоть до 15, предпочтительно вплоть до 10.
35. Применение композита по любому одному из пп.26-34 в качестве строительного материала.
36. Применение по п.35 в зданиях.
37. Применение композита по любому одному из пп.26-34 в качестве изоляционного материала.
38. Применение по п.37 в зданиях.
39. Применение по пп.35 и 36, в котором строительный материал выбирают из группы, состоящей из панели, двери, листовой обшивки, потолка и плитки.
40. Применение композита по любому одному из пп.26-34 в качестве конструкционного материала для упаковывания.